(57)【要約】【課題】混合材等の添加物が不要で、長期強度を維持しつつ初期強度を向上させた低熱ポルトランドセメントを製造することを目的とする。【解決手段】低熱ポルトランドセメント用の原料を調合し、調合した原料を焼成することによって得られる低熱ポルトランドセメントクリンカを用いて、低熱ポルトランドセメントを製造する低熱ポルトランドセメントの製造方法において、上記低熱ポルトランドセメントクリンカ中の少量成分の含有量を調整することにより、この低熱ポルトランドセメントクリンカの粉末Ｘ線回折プロファイルをリートベルト法で解析して判明する鉱物組成を管理する。【選択図】図１
2010120787.tif 000002
【特許請求の範囲】
【請求項１】
低熱ポルトランドセメント用の原料を調合し、調合した原料を焼成することにより得られる低熱ポルトランドセメントクリンカを用いて低熱ポルトランドセメントを製造する低熱ポルトランドセメントの製造方法において、
上記低熱ポルトランドセメントクリンカ中の少量成分の含有量を調整することにより、この低熱ポルトランドセメントクリンカの粉末Ｘ線回折プロファイルをリートベルト法で解析して判明する鉱物組成を管理する低熱ポルトランドセメントの製造方法。
【請求項２】
上記少量成分が、固溶アルカリ、ＳＯ３、ＭｇＯであり、
上記低熱ポルトランドセメントクリンカの固溶アルカリ含有量が０．２重量％以上、０．７５重量％以下であり、
上記低熱ポルトランドセメントクリンカのＳＯ３含有量が１．２重量％以下であり、
上記低熱ポルトランドセメントクリンカのＭｇＯ含有量が１．０重量％以下である低熱ポルトランドセメントの製造方法。
【発明の詳細な説明】
【技術分野】
【０００１】
本発明は、長期強度を維持しつつ初期強度を向上させた低熱ポルトランドセメントの製造方法に関する。
【背景技術】
【０００２】
ポルトランドセメントの主成分はＣａＯ、ＳｉＯ２、Ａｌ２Ｏ３、Ｆｅ２Ｏ３であり、その他に少量のＳＯ３、ＭｇＯ、固溶アルカリ等を含んでいる。このポルトランドセメントの製造時には、目的の品質が得られるようにＣａＯ、ＳｉＯ２、Ａｌ２Ｏ３、Ｆｅ２Ｏ３の４成分を調整する。具体的には、クリンカモジュラス、すなわち水硬率、ケイ酸率、鉄率、石灰飽和度の４つの係数で管理し、ボーグ式で算出されるエーライト、ビーライト、アルミネート、フェライトの含有量が所定範囲内になるように調整する。
【０００３】
しかしながら、発熱量を考慮して低熱ポルトランドセメントの鉱物組成を調整すると、初期強度が不足する場合がある。初期強度を向上させるために、当初は粉末度を上げるなどの対策がとられたが、発熱量が目的の品質に適合しなくなるなどの問題があった。この問題の対策として、高炉スラグや早強ポルトランドセメント等を混合する方法が知られているが、混合工程が追加されることにより、製造コストが上昇する。
【０００４】
一方、省エネルギーやリサイクルの観点から、近年ではセメント製造の原料及び燃料として産業廃棄物等を積極的に利用している。この原料及び燃料にはＣａＯ、ＳｉＯ２、Ａｌ２Ｏ３、Ｆｅ２Ｏ３の４成分の他に少量成分が含まれているが、その含有量は原料・燃料の採取場所や採取時期によって変動する。そのため、最終製品であるポルトランドセメントの成分組成は変動する。このポルトランドセメントの成分組成、特に少量成分の含有量によりポルトランドセメントの品質は大きく影響される。このため、特許文献１、特許文献２のようなセメントの品質を予測・管理する方法がある。
【特許文献１】特開２００５−２１４８９１号公報
【特許文献２】特開２００７−２７１４４８号公報
【発明の開示】
【発明が解決しようとする課題】
【０００５】
しかしながら、特許文献１、特許文献２においては、リートベルト法を用いてポルトランドセメント全般の品質を予測、管理する方法が開示されているに過ぎず、低熱ポルトランドセメントの品質を保持するための製造方法については開示されていない。
【０００６】
そこで、本発明は、混合材等の添加物が不要で、長期強度を維持しつつ、初期強度を向上させた低熱ポルトランドセメントを製造する方法を提供することを目的とする。
【課題を解決するための手段】
【０００７】
請求項１に記載の発明は、低熱ポルトランドセメント用の原料を調合し、調合した原料を焼成することにより得られる低熱ポルトランドセメントクリンカを用いて低熱ポルトランドセメントを製造する低熱ポルトランドセメントの製造方法において、上記低熱ポルトランドセメントクリンカ中の少量成分の含有量を調整することにより、この低熱ポルトランドセメントクリンカの粉末Ｘ線回折プロファイルをリートベルト法で解析して判明する鉱物組成を管理する低熱ポルトランドセメントの製造方法である。
【０００８】
請求項２に記載の発明は、上記少量成分が、固溶アルカリ、ＳＯ３、ＭｇＯであり、上記低熱ポルトランドセメントクリンカの固溶アルカリ含有量が０．２重量％以上、０．７５重量％以下であり、上記低熱ポルトランドセメントクリンカのＳＯ３含有量が１．２重量％以下であり、上記低熱ポルトランドセメントクリンカのＭｇＯ含有量が１．０重量％以下である請求項１に記載の低熱ポルトランドセメントの製造方法である。
【０００９】
請求項２に記載の発明では、低熱ポルトランドセメントクリンカの少量成分のうち、固溶アルカリ、ＳＯ３、ＭｇＯの３成分に着目して管理する。
【００１０】
固溶アルカリの含有量は、全アルカリの含有量から水溶性アルカリの含有量を差し引くことによって求めることができる。例えば、ＪＩＳ  Ｒ  ５２０２：１９９９「セメントの化学分析方法」に準じて定量した全アルカリの含有量から、ＪＣＡＳ  Ｉ−０４−２００４「セメントの水溶性成分の分析方法」に準じて定量した水溶性アルカリの含有量を差し引くことによって求めることが可能であるが、この方法に限定されるものではない。
低熱ポルトランドセメントクリンカの固溶アルカリの含有量を０．２重量％以上、０．７５重量％以下になるように調整する。好ましくは０．３重量％以上、、０．７５重量％以下になるように調整する。０．２重量％未満では、エーライトが減少して初期強度の発現性が不十分となる。０．７５重量％を超えると、全アルカリの含有量が低熱ポルトランドセメントのＪＩＳ規格値を超えるため、コンクリート製品にした場合、アルカリ骨材反応を生じさせて、構造物の耐久性を損なう可能性がある。
【００１１】
ＳＯ３の含有量は、蛍光Ｘ線分析のほか、ＪＩＳ  Ｒ  ５２０２：１９９９「セメントの化学分析方法」に準じて定量することが可能であるが、これらの方法に限定されるものではない。
低熱ポルトランドセメントクリンカのＳＯ３の含有量が１．２重量％以下になるように調整する。好ましくは０．８重量％以下になるように調整する。１．２重量％を超えると、エーライトが減少して初期強度の発現性が不十分となる。
【００１２】
ＭｇＯの含有量は、蛍光Ｘ線分析のほか、ＪＩＳ  Ｒ  ５２０２：１９９９「セメントの化学分析方法」に準じて定量することが可能であるが、これらの方法に限定されるものではない。
低熱ポルトランドセメントクリンカのＭｇＯ含有量が１．０重量％以下になるように調整する。好ましくは０．８重量％以下になるように調整する。１．０重量％を超えると、強度発現性に寄与しないフェライトが増え、長期強度が低下する。
【発明の効果】
【００１３】
本発明によれば、低熱ポルトランドセメントクリンカに含まれる固溶アルカリ、ＳＯ３、ＭｇＯのそれぞれの含有量を一定の範囲に調整することによって、主要成分の調整だけでは不可能であった長期強度を維持しつつ、初期強度を向上させた低熱ポルトランドセメントを製造することができる。
【発明を実施するための最良の形態】
【００１４】
本発明に係る低熱ポルトランドセメントの製造方法にあっては、その原料である石灰石、けい石、粘土、鉄原料、成分調整用原料を調合し、粉砕を行い、これをキルンで焼成することにより、低熱ポルトランドセメントクリンカが製造される。この低熱ポルトランドセメントクリンカの少量成分を予め測定し、この少量成分が所定の含有量となるように管理して、低熱ポルトランドセメント製造する製造方法が、本発明である。以下に本発明の実験室的な実施方法を示すが、ロータリーキルンを用いた実機製造の場合においても、同様な方法で実施可能である。
【００１５】
１．原料調整物作製工程
低熱ポルトランドセメントクリンカの原料は、三菱マテリアル株式会社九州工場の低熱ポルトランドセメント製造用調合原料（含有物は石灰石、けい石、粘土、鉄原料である。）を使用した。この低熱ポルトランドセメントセメント製造用調合原料に和光純薬工業株式会社製試薬の、炭酸カルシウム、二酸化けい素、酸化アルミニウム、酸化第二鉄、酸化マグネシウム、炭酸ナトリウム、炭酸カリウム、硫酸を配合し、クリンカモジュラス及び少量成分の含有量を調整した原料調整物を作製した。
【００１６】
２．低熱ポルトランドセメントクリンカ作製工程
上記原料調整物に適量の水を加え、混合を行った。混合後成型し、成型物を乾燥させた。その後、電気炉を使用して、１０００℃にて９０分間仮焼成を行った後、１４５０℃にて９０分間本焼成して低熱ポルトランドセメントクリンカを得た。本焼成後の低熱ポルトランドセメントクリンカは、直ちに空冷した。
【００１７】
３．鉱物組成測定工程
その後、上記低熱ポルトランドセメントクリンカをリートベルト法により、鉱物組成であるエーライト、ビーライト、フェライトの含有量を定量した。
リートベルト法による定量方法は次の通りである。
まず、このサンプルを縮分し、振動ミルによって細かく粉砕する。その後、粉砕されたサンプルを用いて粉末Ｘ線回折測定用サンプルを作製する。
この粉末Ｘ線回折測定用サンプルを、粉末Ｘ線回折装置（リガク社製、ＲＩＮＴ２５００）にセットし、ステップスキャン法によりＸ線回折を行う。測定範囲２θを、１０〜６０°、固定時間を２秒とする。
このＸ線回折によって得られたＸ線回折プロファイルを、粉末Ｘ線回折パターン総合解析プログラム（Ｍａｔｅｒｉａｌｓ  Ｄａｔａ  Ｉｎｃ．製ＪＡＤＥ６．０）にて解析する。この解析結果から鉱物組成を求めることができる。
【００１８】
４．少量成分分析工程
次に上記低熱ポルトランドセメントクリンカの固溶アルカリ、ＳＯ３、ＭｇＯの含有量をそれぞれ定量した。
固溶アルカリの含有量は、全アルカリの含有量から水溶性アルカリの含有量を差し引くことによって求めた。全アルカリの含有量はＪＩＳ  Ｒ  ５２０２：１９９９「セメントの化学分析方法」に準じて定量した。水溶性アルカリの含有量はＪＣＡＳ  Ｉ−０４−２００４「セメントの水溶性成分の分析方法」に準じて定量した。
ＳＯ３、ＭｇＯの含有量は、蛍光Ｘ線分析にて定量した。
【００１９】
５．低熱ポルトランドセメント作製工程
上記低熱ポルトランドセメントクリンカと石膏とを調合し、粉砕することにより低熱ポルトランドセメントを作製した。
【実施例】
【００２０】
本発明の実施例として、固溶アルカリ、ＳＯ３、ＭｇＯの含有量が、それぞれ所定の値となるように調合された原料調整物を用いて、低熱ポルトランドセメントクリンカを作製した。このときの鉱物組成をリートベルト法にて算出した。この低熱ポルトランドセメントクリンカ及びこれを用いて作製した低熱ポルトランドセメントについて、各種評価を行った。
【００２１】
まず、上記低熱ポルトランドセメントクリンカの固溶アルカリの含有量と、エーライトの含有量との関係を図１に示す。
図１によれば、固溶アルカリの含有量が０．１重量％増加すると、エーライトの含有量は３重量％増加する。これは固溶アルカリがエーライト中に置換固溶することによって生じるものである。
【００２２】
上記低熱ポルトランドセメントクリンカのＳＯ３の含有量と、エーライトの含有量との関係を図２に示す。
図２によれば、ＳＯ３の含有量が０．１重量％増加すると、エーライトの含有量が約１重量％減少する。これは、ＳＯ３がビーライト中に置換固溶することによって、間接的にエーライトの含有量が減少することを示唆している。
【００２３】
上記低熱ポルトランドセメントクリンカのＭｇＯの含有量とフェライトの含有量との関係を図３に示す。
図３によれば、ＭｇＯの含有量が０．１重量％増加すると、フェライトの含有量が約０．２重量％増加する。強度発現性に寄与しないフェライトが増えると、長期強度が低下するので好ましくない。
【００２４】
上記低熱ポルトランドセメントクリンカの鉱物組成を、さらにリートベルト法により算出した。
その後、この低熱ポルトランドセメントクリンカと二水石膏とをテストミルで混合粉砕してモルタル強さ用セメントを作製した。このとき、セメントのＳＯ３の含有量は２．５重量％、粉末度はブレーン比表面積値で３６００±１００ｃｍ２／ｇになるように調整した。
このセメントを用いて、モルタル強さ試験を行った。モルタル強さ試験はＪＩＳ  Ｒ  ５２０１：１９９７「セメントの物理試験方法」に準じて試験した。
低熱ポルトランドセメントクリンカの少量成分含有量、鉱物組成及びこの低熱ポルトランドセメントクリンカから作製されたモルタル強さ試験用セメントのモルタル強さの関係を表１に示す。
【００２５】
【表１】
2010120787.tif 000003
【００２６】
表１によれば、実施例１は長期強度を維持しつつ、初期強度が大幅に向上している。同様に、実施例２〜６は、主要成分を変動させることなく、固溶アルカリ、ＳＯ３、ＭｇＯのそれぞれの含有量を調整することによって、長期強度を維持しつつ初期強度が大幅に向上することが判明した。
【図面の簡単な説明】
【００２７】
【図１】本発明の実施例及び比較例における固溶アルカリの含有量と、エーライトの含有量との関係を示すグラフである。
【図２】本発明の実施例及び比較例におけるＳＯ３の含有量と、エーライトの含有量との関係を示すグラフである。
【図３】本発明の実施例及び比較例におけるＭｇＯの含有量と、フェライトの含有量との関係を示すグラフである。
【図１】
2010120787.tif 000004
【図２】
2010120787.tif 000005
【図３】
2010120787.tif 000006